Brevet FR2700003A1 — publié le 19940701

PROCEDE DE FABRICATION D'UN CAPTEUR DE PRESSION UTILISANT LA TECHNOLOGIE SILICIUM SUR ISOLANT ET CAPTEUR OBTENU. DESCRIPTION La présente invention a pour objet un procédé de fabrication d'un capteur de pression, utilisant la technologie silicium sur isolant ainsi que le capteur obtenu. Ce capteur est utilisable dans tous les domaines o l'on souhaite mesurer une pression et notamment dans les domaines industriels tels que les domaines spatial et aéronautique, dans le domaine de la recherche et aussi pour des applications grand public comme l'automobile. De nombreuses techniques ont été proposées pour réaliser des capteurs de pression ou des structures mécaniques pour capteurs en silicium micro- usiné, utilisant les technologies de la microélectronique. L'avantage principal du silicium est évidemment le traitement collectif des structures et leurs miniaturisations, donc un prix de revient relativement bas, mais aussi la fiabilité mécanique du matériau monocristallin utilisé qui ne présente ni fluage, ni hystérésis, ni dérive dans le temps. Cependant, pour une utilisation encore plus large de ces capteurs, il est nécessaire de réduire encore le coût unitaire de la puce en diminuant sa surface, tout en conservant des qualités métrologiques acceptables. Les technologies classiques pour la fabrication de capteurs de pression utilisent l'usinage chimique anisotrope en volume de silicium, c'est-à-dire que toute l'épaisseur du substrat est gravée pour libérer une structure monocristalline sensible. Les inconvénients majeurs que l'on peut citer pour cette technique en volume sont: l'utilisation d'une technique double face (machines spécifiques peu nombreuses et chères et substrats polis sur deux faces) une forme du capteur liée à l'orientation cristalline du substrat et donc une limitation de ces formes; une miniaturisation du capteur limitée par l'épaisseur du substrat (structure en trois dimensions dont une dimension est fixée), et la nécessité de réaliser un scellement du capteur sur un ou plusieurs substrats nécessitant l'emploi de cavités de référence et de support de structure compliquant quelque peu la fabrication de ces capteurs. Cette technique en volume est notamment décrite dans la référence 1 Transducers' 91 Digest of Technical papers, San Francisco, "Stability and common mode sensitivity of piezoresistive silicon pressure sensors made by different mounting methods" de R Holm et ai, p 978-981. D'une manière générale, le principe de base mis en jeu dans un capteur de pression en silicium est la mesure de la déformation d'une membrane déformable en silicium liée mécaniquement à un support, sous l'action d'une variation de pression. Pour réaliser les capteurs de pression selon une technique en volume, il est nécessaire d'avoir une couche sélective lors de la gravure du substrat permettant d'obtenir un arrêt de l'attaque à une profondeur bien contrôlée En outre, pour des raisons de résistance mécanique et aussi de caractéristique électrique, il est très important que la structure dégagée soit en silicium monocristallin. Les techniques d'arrêt de gravure utilisées sont soit la gravure d'un substrat massif de silicium par la face arrière avec arrêt sur une couche épitaxiée de silicium fortement dopé au bore (voir la référence 2 J Electrochem Soc, vol 137, n O 11, novembre 1990, "Anisotropic etching of crystalline silicon in alkaline solutions: II Influence of dopants" de H. Seidel et al, p 3626-3632 -), soit une gravure électrochimique du substrat en silicium avec arrêt de l'attaque sur une couche de silicium épitaxiée formant une jonction P/N avec le substrat (voir la référence 3 IEEE Transactions on Electron Devices, vol 36, n 4, avril 1989, "Study of electrochemical etch-stop for high- precision thickness control of silicon membranes" de B Kloeck et al, p 663-669 -). Ces deux techniques d'arrêt de gravure présentent les inconvénients mentionnés ci-dessus En effet, elles utilisent une gravure anisotrope du substrat, limitant les formes des éléments sensibles du fait de l'orientation cristalline du substrat, ainsi qu'une attaque par face arrière nécessitant l'emploi de substrats spéciaux et l'utilisation d'une technique d'alignement double face. Par ailleurs, ces techniques d'arrêt nécessitent l'emploi de masques de gravure très sélectifs et, compte tenu des plans d'attaque inclinés ( 54,7 pour le silicium d'orientation 100) et de l'épaisseur du silicium à graver, les formes réalisées sur la face arrière sont très supérieures aux formes utiles finales du composant. L'emploi de ces masques de gravure très sélectifs est en particulier lié à l'épaisseur importante de substrat en silicium à graver. Lorsque l'élément sensible est terminé, il est ensuite nécessaire de le sceller sur un ou plusieurs supports épais et rigides pour obtenir un capteur Ce ou ces supports sont en général de nature différente de celle du substrat (par exemple en verre), ce qui conduit à des contraintes différentielles préjudiciables aux performances du capteur et à une étape délicate supplémentaire à réaliser. Une autre voie de fabrication des capteurs de pression consiste à utiliser une technique d'usinage de surface à l'aide d'une couche sacrificielle et d'une couche déposée de silicium polycristallin, réalisant la structure mécanique désirée Cette voie est décrite dans la référence 4 Transducer's 87, Tokyo, Juin 1987, "Fine grained polysilicon and its application to planar pressure transducers" de H Guckel et al, p. 277-282. Cette technique permet de réaliser des capteurs de pression en technologie simple face grâce à l'utilisation de la couche sacrificielle Cet usinage de surface a le grand avantage d'associer une technique simple à des structures de très petites dimensions. Malheureusement, cette technique de surface présente des inconvénients En particulier, les qualités mécaniques du matériau constitutif de la membrane (silicium polycristallin ou nitrure de silicium) sont médiocres et des contraintes thermiques différentielles importantes sont induites du fait de l'utilisation de matériaux différents pour la membrane et le substrat; il s'ensuit des capteurs de pression de qualités métrologiques limitées, voire insuffisantes. De plus, en raison de leur nature, ces dépôts ont une épaisseur limitée à quelques micromètres (inférieure à 2 Vm en général), ce qui réduit les possibilités de forme et de dimension et interdit pratiquement l'utilisation d'une détection piézorésistive de la pression. Pour remédier à ces différents inconvénients, l'invention propose un nouveau procédé de fabrication d'un capteur de pression, utilisant la technologie silicium sur isolant, associée à un micro-usinage de surface. La technologie silicium/isolant est connue sous l'abréviation SOI L'une des techniques connues fait appel à la recristallisation par laser d'une couche de silicium amorphe ou polycristallin, déposée sur une couche d'oxyde de silicium obtenue par oxydation thermique d'un substrat de silicium monocristallin Une seconde technique connue sous l'abréviation SDB consiste à réaliser le scellement de deux substrats en silicium dont un au moins possède sur la surface de scellement une couche de Si O obtenue par exemple par oxydation thermique et à amincir ensuite un des deux substrats jusqu'à une épaisseur désirée (voir Technical Digest MNE'90, 2nd Workshop, Berlin, novembre , p 81-86 de C Harendt et ai, "Wafer bonding and its application silicon-on-insulator fabrication". Une troisième technique connue est basée sur l'implantation d'ions oxygène ou d'azote à forte dose dans du silicium monocristallin massif qui, après recuit du substrat à haute température, conduit à la formation d'une couche isolante enterrée d'oxyde de silicium ou de nitrure de silicium supportant un film de silicium monocristallin La technologie à implantation d'ions oxygène est connue sous la terminologie SIMOX. L'invention s'applique à ces différentes techniques SOI. Le procédé de l'invention permet l'obtention de structures mécaniques en silicium monocristallin et donc de bonnes qualités métrologiques, de dimensions très petites et donc de densité élevée, abaissant ainsi Le coût de fabrication Ce procédé permet de plus de réaliser des capteurs de pression qui peuvent être auto-testables pour le calibrage avec une détection capacitive ou piézorésistive. Par ailleurs, le procédé de l'invention permet la fabrication monolithique et collective de micro-capteurs, avec toute liberté sur la forme de la structure, en utilisant une technologie simple face et des substrats de silicium standards, polis sur une face et d'épaisseur standard présentant un encombrement très faible. En outre, ce procédé permet de supprimer l'étape critique de scellement du capteur sur un support de nature différente ainsi qu'une intégration des circuits intégrés de détection des déformations de la membrane En particulier, cette technologie est compatible avec la technologie CMOS. Enfin, le procédé de l'invention permet d'obtenir des capteurs à très bas prix de revient. De façon plus précise, l'invention a pour objet un procédé de fabrication d'un capteur de pression intégré, comportant au moins une membrane déformable solidaire d'un substrat et des moyens de mesure des déformations de cette membrane, caractérisé en ce qu'il comprend les étapes suivantes: a) réalisation d'un film de silicium monocristallin sur un substrat en silicium séparé au moins localement de ce dernier par une couche isolante; b) réalisation d'une ouverture dans le film de silicium jusqu'à la couche isolante; c) élimination partielle de la couche isolante via ladite ouverture pour former la membrane dans le film de silicium; d) reboucher ladite ouverture. Les moyens de détection des déplacements de la membrane peuvent être intégrés ou non à la structure sensible Lorsque ces moyens sont intégrés, ils sont réalisés en surface du film de silicium Dans ce cas, le film de silicium est avantageusement conducteur et une étape supplémentaire de fabrication de contacts électriques sur ce film doit être prévue. Ces moyens de détection sont du type électrique ou électronique Ces moyens peuvent consister en des condensateurs à capacité variable, en des jauges de contrainte ou en des dispositifs inductifs Les signaux électriques fournis par ces différents moyens de détection sont proportionnels aux déformations de la membrane, elles-mêmes proportionnelles à la pression exercée sur le capteur. La couche isolante est avantageusement attaquée d'une façon isotrope afin d'obtenir des formes parfaitement circulaires, définissant la forme finale de la structure, indépendamment de l'orientation cristalline du silicium du film et du substrat. De façon avantageuse, le procédé de l'invention comporte une étape supplémentaire de dépôt par épitaxie d'une couche de silicium monocristallin conducteur avant la réalisation de l'ouverture, en vue d'épaissir la membrane et d'assurer ainsi sa rigidité. Le silicium épitaxié doit en outre être dopé afin d'assurer une conductivité électrique suffisante de la membrane et donc une bonne détection des éventuelles déformations de la membrane par les moyens de détection intégrés. Le procédé de l'invention s'applique à toutes les techniques de silicium/isolant citées précédemment. Cependant, de façon avantageuse, l'étape a) consiste à implanter des ions d'oxygène dans un substrat en silicium monocristallin conducteur et à recuire le substrat implanté. L'implantation d'ions peut avoir lieu en une ou plusieurs fois, chaque implantation étant suivie du recuit de la structure. Le film de silicium et éventuellement le substrat lorsque ce dernier est à l'origine de la fabrication du film de surface peuvent présenter une conductivité P Il est toutefois préférable d'utiliser une conductivité N. Le rebouchage de l'ouverture dans le film de silicium est effectué en déposant sur l'ensemble de la structure au moins une couche de matériau que l'on peut graver sélectivement par rapport au silicium et en gravant cette couche de façon à ne garder du matériau qu'à l'emplacement des ouvertures. Avantageusement, le rebouchage est effectué par un matériau isolant Celui-ci peut consister en de l'oxyde de silicium, du nitrure de silicium, de L'oxynitrure de silicium ou mieux en un empilement d'oxyde de silicium et de nitrure de silicium Le matériau de rebouchage peut toutefois être conducteur notamment dans le cas d'une détection piézorésistive. Le procédé de l'invention s'applique avantageusement à la fabrication d'un capteur de pression à moyens de mesure capacitifs Dans ce cas, le procédé de l'invention comporte une étape supplémentaire de fabrication d'au moins une électrode enterrée dans le substrat en silicium, en regard de la membrane. La réalisation de l'électrode enterrée constitue un mode de mise en oeuvre préféré de l'invention Il est toutefois possible d'utiliser le substrat conducteur comme première armature d'un condensateur, la seconde armature étant formée par le film de silicium conducteur. Cette électrode enterrée peut être formée en implantant localement des ions dans le substrat, présentant une conductivité inverse de celle du substrat. Ainsi, pour un substrat de type N on effectue une implantation d'ions de type P de façon à former une jonction P/N. Pour un capteur à moyens de mesure capacitifs, la couche isolante est formée avantageusement sur toute la surface du substrat. Pour s'affranchir des dérives thermiques ou temporelles du capteur, il est possible d'utiliser une mesure différentielle capacitive en réalisant une structure de référence non sensible à la pression, similaire à la structure sensible du capteur Cette structure de référence comporte donc une membrane rigide et est réalisée simultanément sur le substrat de silicium de la structure sensible. Dans ce cas, le procédé de l'invention comporte avantageusement les étapes suivantes: réalisation du film de silicium conducteur séparé du substrat sur toute sa surface; réalisation de plusieurs ouvertures dans le film de silicium jusqu'à la couche isolante; élimination partielle de la couche isolante via au moins une desdites ouvertures; rebouchage desdites ouvertures par des plots isolants; réalisation de contacts électriques sur le silicium conducteur. Les plots assurent une rigidité importante de la membrane de la structure de référence qui perd ainsi toute sensibilité à la pression. De façon avantageuse, on réalise dans le film une première ouverture jusqu'à la couche isolante, une élimination partielle de la couche isolante via la première ouverture et des secondes ouvertures dans le film de silicium. De préférence, on réalise au moins une électrode de référence enterrée dans le substrat en silicium, en regard de la membrane rigide. La souplesse sur les dimensions latérales de la membrane déformable et de la membrane rigide ainsi que sur leur épaisseur permet de réaliser une gamme de mesures très large de la pression. L'invention s'applique aussi à la fabrication d'un capteur de pression à moyens de mesure piézorésistifs Dans ce cas, le procédé de l'invention comprend les étapes suivantes: dopage local de la membrane déformab Le par des ions de conductivité inverse de celle du film de silicium pour y former au moins une jauge de contrainte; isolation électrique de la jauge et prise de contact électrique sur ladite jauge. L'invention a aussi pour objet un capteur de pression intégré obtenu par le procédé décrit précédemment. D'autres caractéristiques et avantages de l'invention ressortiront mieux de la description qui va suivre, donnée à titre illustratif et non limitatif, en référence aux dessins annexés, dans lesquels: la figure 1 représente schématiquement en vue de dessus la structure sensible d'un capteur de pression conforme à l'invention à détection capacitive, la figure 2 est une vue en coupe selon la direction II-II de la figure 1, la figure 3 est une vue en coupe de la structure de référence du capteur de la figure 1, les figures 4 à 7, 8 A, 8 B, 9 A et 9 B illustrent schématiquement les différentes étapes de fabrication conformément à l'invention du capteur des figures 1 à 3: les figures 8 A et 9 A concernent la structure sensible et les figures 8 B et 9 B concernent la structure de référence; la figure 10 représente schématiquement en coupe un capteur de pression conforme à l'invention à détection piézorésistive; les figures 11 à 16 illustrent schématiquement les différentes étapes de fabrication conformément à l'invention du capteur de la figure 10. La description qui suit sera faite en utilisant la technique SIMOX ainsi que l'emploi d'un substrat monocristallin de type N, mais comme on l'a vu précédemment, d'autres techniques de silicium/isolant ainsi que l'emploi d'un substrat de type P peuvent être envisagées. 1 ) Capteur de pression à détection capacitive. Le capteur représenté sur les figures 1 à 3 comprend une partie sensible de référence générale 2 et une partie de référence 4 réalisée sur le même substrat 6 en silicium monocristallin dopé N, pourvues respectivement d'une membrane déformable 8 et d'une membrane rigide 10 aussi en silicium monocristallin dopé N ou P. Les membranes déformable et rigide présentent, en vue de dessus (figure 1) une forme circulaire Elles ont un diamètre de 251 m à lmm environ. Du fait de la conductivité électrique des membranes 8 et 10, celles-ci définissent chacune avec le substrat 6 un condensateur, de capacité Cu pour la structure sensible 2, dont le diélectrique est constitué par l'espace sous vide respectivement 16 et 18 séparant les membranes du substrat. Cpl est la capacité parasite de la membrane déformable. Les structures déformable et de référence comportent en outre chacune une électrode respectivement 12 et 14 enterrée dans le substrat 6. Ces électrodes présentent aussi une forme circulaire. Ces électrodes sont obtenues par implantation d'ions de type P pour un substrat de type N afin de former une jonction P/N. La qualité de cette jonction n'est pas critique car elle agit comme une capacité parasite notée Cp 2 par rapport au substrat 6 Ces électrodes sont préférées mais non nécessaires du fait de la conductivité électrique du substrat 6. La liaison mécanique entre le substrat et les membranes est assurée par un anneau isolant respectivement 20 et 22 formé à la périphérie des membranes respectivement 8 et 10 Ces anneaux assurent en outre une isolation électrique des membranes vis-à- vis du substrat. Les anneaux isolants 20 et 22 sont réalisés en oxyde de silicium Cette isolation électrique est complétée par une gravure périphérique des membranes 8 et 10 rompant la continuité électrique et diminuant les capacités parasites. Afin d'assurer une certaine rigidité de la membrane déformable 8, un plot 24 isolant de forme cylindrique est prévu au milieu de la structure Ce plot joue le rôle de bouchon 24 d'une ouverture 26 qui traverse la membrane 8 et prend appui sur le substrat 6. Parallèlement, la structure de référence 4 comporte plusieurs plots isolants 28, au nombre de 5 sur la figure 3, de forme cylindrique assurant une rigidité élevée de la membrane 10 et donc une insensibilité à la pression de celle-ci Ces plots 28 traversent cette membrane par l'intermédiaire d'ouvertures 30, pour venir s'appuyer sur le substrat 6. Enfin, des contacts métalliques respectivement 32 et 34 sont formés en surface respectivement des membranes 8 et 10, sur lesquels viennent se connecter des liaisons électriques respectivement El et E'l De même, des prises de contacts électriques respectivement E 2, E'2 et E 3, E'3 sont prévues sur les électrodes enterrées 12, 14 et le substrat. Ces liaisons électriques servent à connecter les structures sensible 2 et de référence 4 à un circuit de traitement de type connu (capacimètre notamment). Le condensateur utile à capacité Cu variable est donc défini par le recouvrement des électrodes 12 et 8 De même, le condensateur à capacité fixe CF, destiné à la mesure différentielle, est défini par le recouvrement des électrodes 14 et de l'électrode 10. Les plots isolants 24 et 30 sont réalisés en un matériau bicouche oxyde de silicium/nitrure de silicium En outre, les métallisations 32 et 34 sont réalisées en aluminium. Selon l'invention, il est possible d'associer plusieurs membranes déformables 8 En effet, La miniaturisation des membranes 8 permet par un couplage en parallèle de celles-ci d'obtenir une capacité unitaire Cu élevée (> 10 p F/mm) et une redondance intéressante pour le rendement La structure de référence permet une mesure différentielle permettant de s'affranchir des dérives thermiques et temporelles. La description qui suit concerne la fabrication du capteur représenté sur les figures 1 à 3 Cette fabrication concerne la réalisation simultanée de la structure sensible 2 et de la structure de référence 4. La première étape du procédé, représentée sur la figure 4, consiste à former un empilement du type silicium/isolant sur le substrat 6 A cet effet, on implante des ions oxygène 40 ( 0 + ou O +) dans le substrat 6 monocristallin dopé N d'orientation 16 18 quelconque ( 100, 110, 101), à une dose de 10 à 10 ions/cm, puis on recuit la structure implantée à une température allant de 11500 C à 14000 C. Cette implantation d'oxygène et ce recuit peuvent être répétés plusieurs fois L'énergie d'implantation est choisie entre 100 et 1000 Ke V. Cette mono ou multi-implantation suivie de son recuit permet l'obtention d'une couche d'oxyde de silicium 42 homogène enterrée, sur toute la surface du substrat 6, et une couche superficielle 44 de silicium monocristallin N. A titre d'exemple, l'épaisseur de la couche 42 de Si O 2 est d'environ 400 nm et celle de la couche superficielle 44 de silicium d'environ de 230 nm en utilisant trois implantations d'oxygène à une dose de ions/cm et une énergie de 200 Ke V. Cette technique SIMOX permet l'obtention d'une couche de silicium monocristallin 44 d'épaisseur parfaitement contrôlable et reproductible à 5 nm près. L'élimination partielle ultérieure de l'oxyde 42 permettra de libérer les membranes 8 et 10 du substrat 6 et la réalisation d'espaces 16 et 18 parfaitement maîtrisés et étroits permettant ainsi d'obtenir une capacité Cu et CF de valeur élevée. Un avantage supplémentaire lié à l'espace 16 est la possibilité d'utiliser le fond de cet espace et donc la surface du substrat 6 comme butée mécanique en cas de surcharge. Dans la suite de la description, on ne montrera les étapes de fabrication de la structure de référence uniquement lorsque celles-ci seront spécifiques et/ou différentes de celles de la structure sensible. L'étape suivante du procédé représenté sur la figure 5 concerne la fabrication des électrodes enterrées dans le substrat A cet effet on forme un masque 46 sur le film de silicium 44, par les procédés classiques de photolithographie, fixant la forme et l'emplacement des électrodes enterrées à réaliser ainsi que la liaison électrique E 2, E'2 enterrée de ces électrodes permettant, entre autres, l'application d'une tension sur ces électrodes enterrées. A travers le masque 46, on réalise une implantation 48 profonde de bore à haute énergie, sous la couche d'oxyde enterrée 44 Les conditions d'implantation peuvent être par exemple une dose de 14 2 x 10 At/cm à une énergie de 240 ke V afin d'obtenir une zone dopée de type P de bonne conductivité électrique et d'épaisseur d'environ 0, 3 pm juste au-dessous de la couche enterrée 44 et ce, dans la zone non masquée par La résine 46 Ce masque 46 devra être suffisamment épais afin de bloquer l'implantation sur les zones non désirées Une épaisseur de 2 pm par exemple de résine photosensible pourra être utilisée. Cette implantation réalisée, on enlève le masque 46 par exemple par attaque chimique. L'étape suivante de procédé, représentée sur la figure 6, consiste à épitaxier sur l'ensemble de la structure une couche 50 de silicium monocristallin dopé P, sur une épaisseur de 1 à 100 pm suivant la sensibilité désirée pour le capteur (typiquement 10 à pm), destinée à rigidifier la structure et notamment les membranes 8 et 10 Cette épitaxie est réalisée en phase vapeur. L'épaisseur de la couche 50 est fonction de la sensibilité désirée pour le capteur de pression. L'étape suivante du procédé représentée sur la figure 7 consiste à réaliser l'ouverture 26 de la structure sensible 2 et de la structure de référence 4 (voir figure 8 B) en utilisant les procédés classiques de photolithographie Ces ouvertures sont réalisées sur toute l'épaisseur du silicium de surface jusqu'à l'oxyde 42 qui sert de couche d'arrêt de gravure. La gravure du silicium peut être une gravure chimique isotrope ou une gravure sèche ionique et réactive de façon à réaliser un flanc de gravure en pente des ouvertures 26 Ces ouvertures sont en outre circulaires. On utilise par exemple une solution de HF+HNO +CH COOH pour former ces ouvertures 26. 3 3 L'étape suivante du procédé représentée sur les figures 8 A et 8 B consiste à libérer les membranes 8 et 10 respectivement des structures sensible 2 et de référence 4 par gravure de la couche sacrificielle d'oxyde 42 dans une solution à base d'acide fluorhydrique à partir des ouvertures 26 Cette gravure se propage de façon concentrique sous le silicium du fait de sa nature isotrope permettant ainsi de former des espaces 16 et 18 circulaires et de maintenir de l'oxyde à la périphérie des structures 2 et 4. La vitesse de gravure latérale est parfaitement reproductible et de l'ordre de 1 ym/min à température ambiante, ce qui permet un contrôle dimensionnel précis de l'épaisseur latérale des anneaux isolants 20 et 22 (figures 2 et 3) en fonction du temps. Une fois le temps de gravure nécessaire écoulé, l'échantillon est rincé et séché, les membranes 8 et 10 minces sont alors terminées. L'étape suivante consiste à réaliser les ouvertures 30 dans La membrane 10 de la structure de référence 4 dans Les mêmes conditions que pour Les ouvertures 26. L'étape suivante du procédé représentée sur les figures 9 A et 9 B concernent le rebouchage des ouvertures 26 et 30 Ce rebouchage est effectué en maintenant Les espaces 16 et 18 sous vide pour obtenir un capteur absolu Pour ce faire, on effectue un dépôt sous vide permettant d'une part de réaliser des bouchons 24 et 28 hermétiques au niveau des ouvertures 26 et 30 et d'autre part, d'obtenir des p Lots supports entre Les membranes 8 et 10 respectivement et Le substrat. Ces p Lots permettent d'augmenter La rigidité de La membrane 10 et de conférer à La membrane déformab Le 8 une déformation circulaire plus favorable pour une détection capacitive qu'une déformation dite "ballon". Les plots 26 et 28 sont obtenus par dépôt sur l'ensemble de la structure d'un empilement de Si O 2 + Si 3 N 4déposé par dépôt chimique en phasevapeur éventuellement assisté plasma L'épaisseur de l'empilement déposée doit être de l'ordre de 1 pm afin de bien obstruer Les ouvertures 26 et 30 et de former des cales entre Les membranes et le substrat. Une étape de gravure de l'empilement de couches est ensuite effectuée pour ne conserver cet empilement qu'aux endroits désirés, c'est-à-dire au niveau des ouvertures 26 et 30 et libérer ainsi Les membranes 8 et 10 de toute contrainte parasite. On effectue a Lors Le dépôt d'une couche métallique sur L'ensemble de La structure pour assurer Les interconnexions avec le circuit de mesure ainsi que les prises de contact 32 et 34 sur les structures 2 et 4 Cette métallisation a une épaisseur d'environ 0,5 à lpm et peut être en aluminium Cette couche est alors gravée pour former les contacts 32 et 34 selon les procédés classiques de photolithogravure L'attaque de l'aluminium peut être réalisée à l'aide de H PO 4. 34 ' On effectue ensuite une gravure du silicium superficiel à la périphérie des membranes 8 et 10 (voir figures 1 et 3) pour isoler les structures de mesure et de référence l'une de l'autre et diminuer les capacités parasites Cette gravure peut être réalisée par gravure ionique réactive en utilisant du SF 6 6 ' ) Capteur de pression à détection piézo- résist i ve. Le capteur de pression de l'invention peut aussi, comme représenté sur la figure 10, utiliser une détection piézorésistive des déformations de la membrane déformable Les éléments jouant le même rôle que ceux décrits précédemment en référence aux figures 1 à 9 B porteront le même numéro suivi de la lettre a. En outre, les matériaux ainsi que leur technique de dépôt et de gravure utilisés pour la réalisation de ce capteur seront les mêmes. Contrairement au capteur précédemment décrit, la détection piézorésistive ne nécessite pas l'emploi d'une structure de référence puisqu'elle est basée sur l'utilisation d'un pont de Wheatstone qui est intrinsèquement différentiel. La structure sensible 2 a du capteur comporte une membrane déformable 8 a en silicium monocristallin de type N, séparée du substrat 6 a par l'espace vide 16 a La membrane 8 a est solidaire du substrat 6 a par sa périphérie par un anneau isolant 20 a en silice et en son centre par le plot isolant bicouche 24 a. A cet effet, la membrane 8 a comprend une ouverture centrale 26 a. Pour une détection piézorésistive, l'isolement électrique de la membrane 8 a et du substrat 6 a n'est pas nécessaire Ainsi, comme représenté sur la figure 10, la membrane 8 a et le substrat 6 a peuvent être en contact l'un de l'autre via un anneau périphérique 11 de silicium monocristallin dopé N. En outre, aucune électrode enterrée n'est nécessaire Dans ce cas, la forme de la membrane 8 a est laissée au libre choix du concepteur Elle peut être rectangulaire ou de forme circulaire comme décrit précédemment. La structure sensible 2 a comporte en outre une jauge de contrainte 52 formée à la surface de la membrane 8 a Cette jauge de contrainte comporte une zone dopée de type inverse de celle de la couche 8 a et en particulier de type P Un isolant 54 en oxyde de silicium comporte un trou de contact 56, en regard de la zone dopée, assurant le contact électrique entre une métallisation de surface 58 et la zone dopée 52. La zone dopée 52 peut présenter la forme d'un barreau orienté suivant une direction privilégiée pour la piézorésistivité par exemple une direction 110 pour une orientation 100 du film Cette zone dopée 52 est disposée sur la membrane déformable à un endroit de contrainte maximale qui dépend de la forme de la membrane. L'isolant 54 peut être en l'un de ceux cités précédemment et notamment en un empilement bicouche de Si O /Si N 4 2 34 ' Pour diminuer les risques d'échauffement du capteur 2 a, il est possible de regrouper quatre membranes 8 a en parallèle et de réaliser une seule jauge de contrainte 52 par membrane que l'on connecte ensuite en pont de type Wheatstone. Il est toutefois possible d'utiliser deux jauges, ou plus, par membrane déformable 8 a. La description qui suit concerne la fabrication du capteur de la figure 10. La première étape représentée sur la figure 11 consiste à réaliser l'empilement de silicium monocristallin 44 a et de couches d'oxyde 42 a sur le substrat 6 dans les mêmes conditions que décrit en référence à la figure 4 Cependant, l'isolation électrique de la membrane 8 a et du substrat 6 a n'étant pas obligatoire, l'implantation d'oxygène 40 a peut être réalisée de façon localisée. A cet effet, un masque 60 en Si O fabriqué selon les procédés classiques de photolithographie peut être formé sur le film de silicium 44 a, masquant les zones du substrat 54 à conserver intactes. Apres élimination du masque en Si O par attaque chimique, on effectue, comme représenté sur la figure 12, l'épitaxie d'une couche 50 a de silicium monocristallin dopé N en vue de la réalisation de la jauge de contrainte dans la membrane 8 a Cette épitaxie permet d'obtenir une membrane de conductivité électrique et de rigidité suffisante suivant la sensibilité désirée pour le capteur de pression Elle 2.5 présente une épaisseur de 1 à 1001 m et typiquement de pm. L'étape suivante du procédé représentée sur la figure 13 concerne la réalisation de la jauge de contrainte Cette jauge est réalisée par implantation d'ions de type P et donc du type inverse de celle de la couche 50 a en surface de la couche 44 a En outre, cette jauge de contrainte doit être orientée selon des directions 110 du silicium 50 a épitaxié pour une orientation 100 du film 32. L'implantation locale est réalisée à l'aide d'un masque approprié 62 fixant l'emplacement et la dimension de la jauge En particulier, ce masque comporte des ouvertures 64 en regard de l'oxyde de silicium implanté localement 42 a. L'implantation 66 est réalisée avec des ions 14 2 de bore à une dose de 2 x 10 At/cm et à une énergie de ke V La région dopée 52 obtenue a une épaisseur d'environ 0,3 m, elle présente une forme de barreau orienté selon un rayon dans le cas d'une membrane circulaire. La souplesse sur la forme de la membrane 8 a permet d'avoir accès à toutes les directions cristallines du silicium et en particulier d'utiliser une jauge de contrainte de type N Dans ce cas, la couche 50 a épitaxiée sera de type P. Après élimination du masque de résine 62, on réalise, comme représenté sur la figure 14, l'ouverture 26 a dans le silicium superficiel jusqu'à la couche enterrée d'isolant 42 a selon la technique de photolithographie Les conditions de gravure sont les mêmes que celles décrites précédemment de façon à obtenir une ouverture 26 a à flanc incliné. L'étape suivante du procédé représentée sur la figure 15 consiste à dégager la membrane 8 a déformable par gravure de la couche d'oxyde à l'aide d'une solution à base d'acide fluorhydrique (de haute sélectivité par rapport au silicium) Cette gravure est réalisée comme décrite précédemment, via l'ouverture 26 a, et conduit à l'élimination de l'oxyde situé à l'intérieur de l'anneau périphérique 11 de silicium. Seul l'oxyde situé à l'extérieur de cet anneau 11 est maintenu. Ainsi donc, l'implantation localisée d'oxygène dans le substrat 6 a fixe la dimension de la membrane 8 a et en particulier l'espace 16 a situé entre la membrane 8 a et le substrat 6 a. On effectue ensuite comme représenté sur la figure 16, le bouchage sous vide de l'ouverture 26 a par un isolant bicouche Si O /Si N comme décrit 2 34 précédemment. L'isolant bicouche après gravure selon les procédés classiques de photolithographie conduit au bouchon 24 a d'une part et d'autre part à l'isolation 54 de la jauge de contrainte 52 En particulier la gravure de l'isolant bicouche conduit à la formation du trou de contact 56 de la jaugede contrainte. On effectue ensuite une métallisation sur l'ensemble de la structure en aluminium puis une gravure de cette métallisation de façon à former les contacts électriques 58 sur la jauge de contrainte 52. La dernière étape du procédé concerne la gravure périphérique du silicium superficiel ainsi que celle de l'isolant 54 restant à la périphérie de la structure (voir figure 10) pour fixer les dimensions latérales de la membrane 8 a. REVENDICATIONS 1 Procédé de fabrication d'un capteur de pression intégré, comportant au moins une membrane déformable solidaire d'un substrat et des moyens de mesure des déformations de cette membrane, caractérisé en ce qu'il comprend les étapes suivantes: a) réalisation d'un film de silicium monocristallin ( 44, 44 a) sur un substrat en silicium ( 6, 6 a) séparé au moins localement de ce dernier par une couche isolante ( 42, 42 a); b) réalisation d'une ouverture ( 26, 26 a) dans le film de silicium jusqu'à la couche isolante; c) élimination partielle de la couche isolante via ladite ouverture pour former la membrane dans le film de silicium; d) reboucher ladite ouverture ( 24, 24 a). 2 Procédé selon la revendication 1, caractérisé en ce que l'étape c) est réalisée par attaque chimique isotrope. 3 Procédé selon la revendication 1 ou 2, caractérisé en ce qu'on épitaxie une couche de silicium monocristallin ( 50) sur le film de silicium avant la réalisation de l'ouverture. 4 Procédé selon l'une quelconque des revendications 1 à 3, caractérisé en ce que l'étape a) consiste à implanter des ions d'oxygène ( 40,40 a) dans un substrat en silicium monocristallin ( 6, 6 a) et à récuire le substrat implanté. Procédé selon l'une quelconque des revendications 1 à 4, caractérisé en ce que l'on forme les moyens de mesure ( 52) au moins en partie, dans le film de silicium et/ou la couche de silicium épitaxiée qui sont alors conducteurs et en ce qu'on réalise des contacts électriques ( 32, 34, 58) sur le silicium conducteur pour lesdits moyens. 6 Procédé selon l'une quelconque des revendications précédentes, caractérisé en ce que le substrat est en silicium monocristallin dopé N. 7 Procédé selon l'une quelconque des revendications précédentes, caractérisé en ce que l'étape d) consiste à déposer sur l'ensemble de la structure au moins une couche additionnelle et à graver cette couche de façon à ne garder du matériau qu'à l'emplacement de l'ouverture. 8 Procédé selon la revendication 7, caractérisé en ce que l'on utilise un empilement de deux couches isolantes respectivement en oxyde de silicium et nitrure de silicium pour reboucher l'ouverture. 9 Procédé selon l'une quelconque des revendications précédentes, de fabrication d'un capteur à moyens de mesure capacitifs, caractérisé en ce qu'il comprend une étape de fabrication d'au moins une électrode enterrée ( 12) dans le substrat en silicium, en regard de la membrane ( 8). Procédé selon la revendication 9, caractérisé en ce que l'électrode enterrée est formée par implantation locale d'ions dans le substrat d'un type de conductivité inverse de celle du substrat. 11 Procédé selon la revendication 9 ou 10, caractérisé en ce que la couche isolante ( 42) est formée sur toute la surface du substrat. 12 Procédé selon l'une quelconque des revendications 9 à 11, de fabrication d'un capteur à moyens de mesure capacitifs différentielle, caractérisé en ce qu'il comprend, en outre, la fabrication simultanée d'une structure de référence ( 4) à membrane rigide ( 16), intégrée sur ledit substrat, comprenant les étapes suivantes: réalisation du film de silicium conducteur séparé du substrat sur toute sa surface; réalisation de plusieurs ouvertures ( 26, ) dans le film de silicium jusqu'à la couche isolante; élimination partielle de la couche isolante via au moins une ( 26) desdites ouvertures; rebouchage desdites ouvertures par des plots isolants ( 28); réalisation de contacts électriques ( 34) sur le silicium conducteur. 13 Procédé selon la revendication 12, caractérisé en ce qu'on réalise dans le film de silicium une première ouverture ( 26) jusqu'à la couche isolante, une élimination de la couche isolante via cette première ouverture et des secondes ouvertures ( 30) dans le film de silicium. 14 Procédé selon la revendication 12 ou 13, caractérisé en ce qu'on réalise au moins une électrode de référence ( 14) enterrée dans le substrat en silicium, en regard de la membrane rigide ( 10). Procédé selon l'une quelconque des revendications 1 à 8, de fabrication d'un capteur à moyens de mesure piézorésistifs, caractérisé en ce qu'il comprend les étapes suivantes: dopage local de la membrane déformable ( 52) par des ions de conductivité inverse de celle du film de silicium pour y former au moins une jauge de contrainte; isolation électrique ( 34) de la jauge et prise de contact électrique ( 58) sur ladite jauge. 16 Procédé selon la revendication 15, caractérisé en ce que le dopage est du type P. 17 Procédé selon l'une quelconque des revendications 1 à 16, caractérisé en ce qu'on effectue, en outre, une gravure périphérique du silicium formé sur la couche isolante pour isoler la ou les membranes ( 8, 8 a, 10). 18 Capteur de pression intégré, caractérisé en ce qu'il comprend une structure sensible ( 2, 2 a) comportant un substrat en silicium ( 16, 16 a), au moins une membrane en silicium monocristallin déformable ( 8, 8 a) selon une direction (Z) perpendiculaire au substrat, cette membrane étant solidaire du substrat par sa périphérie grâce à une couche isolante ( 42, 42 a) gravée et en son milieu grâce à un plot isolant ( 20, a, 26, 26 a), et des moyens de mesure des déformations de la membrane. 19 Capteur selon la revendication 18, caractérisé en ce que la membrane est circulaire. 20 Capteur selon la revendication 18 ou 19, caractérisé en ce que les moyens de mesure consistent en un condensateur, le film de silicium et le substrat étant conducteurs pour constituer les armatures du condensateur. 21 Capteur selon la revendication 20, caractérisé en ce qu'une électrode enterrée ( 12) dans le substrat est prévue en regard de la membrane déformable. 22 Capteur selon la revendication 20 ou 21, caractérisé en ce qu'il comprend une structure de référence comportant au moins une membrane rigide ( 10) en silicium monocristallin solidaire du substrat grâce à plusieurs plots isolants ( 28) répartis sur toute sa surface, et des contacts électriques ( 34) formés sur ladite membrane rigide. 23 Capteur selon la revendication 22, caractérisé en ce qu'une électrode de référence ( 14) enterrée dans le substrat est prévue en regard de la membrane rigide. 24 Capteur selon la revendication 18 ou 19, caractérisé en ce que les moyens de mesure consistent en au moins une jauge piézoélectrique ( 52) formée dans la membrane déformable.